(57)【要約】【課題】光の透過率に優れるとともに、マット調の落ち着いた、高級感のある外観を呈する時計用文字板を提供すること、前記時計用文字板を製造することができる製造方法を提供すること、また、当該時計用文字板を備えた時計を提供すること。【解決手段】本発明の時計用文字板１の製造方法は、基板２を準備する基板準備工程（１ａ）と、基板２の表面に、所定のパターンで、流動性を有する硬化性樹脂３１を付与する硬化性樹脂工程（１ｂ）と、硬化性樹脂３１の表面付近に、着色剤粉末４を付与する着色剤粉末付与工程（１ｃ）と、着色剤粉末４が付与された硬化性樹脂３１を硬化させ硬化部３とする樹脂硬化工程（１ｄ）とを有している。【選択図】図５
2008275471.tif 000002
【特許請求の範囲】
【請求項１】
光透過性を有する材料で構成された基板上に、所定のパターンで、硬化性樹脂を付与する硬化性樹脂付与工程と、
前記硬化性樹脂の表面付近に、着色剤粉末を付与する着色剤粉末付与工程と、
前記着色剤粉末が付与された前記硬化性樹脂を硬化させる樹脂硬化工程とを有することを特徴とする時計用文字板の製造方法。
【請求項２】
前記硬化性樹脂は、光硬化性樹脂である請求項１に記載の時計用文字板の製造方法。
【請求項３】
前記樹脂硬化工程において、前記基板の前記着色剤粉末が付与された側の面とは反対の面側から、前記硬化性樹脂を硬化させるためのエネルギー線を照射する請求項１または２に記載の時計用文字板の製造方法。
【請求項４】
前記着色剤粉末は、ＪＩＳ  Ｚ  ８７２９で規定されるＬ＊ａ＊ｂ＊表示の色度図において、Ｌ＊の値が１５．０〜３５．０である請求項１ないし３のいずれかに記載の時計用文字板の製造方法。
【請求項５】
前記硬化性樹脂付与工程は、前記硬化性樹脂を、インクジェット法により、前記基板上に、所定のパターンで付与することにより行うものである請求項１ないし４のいずれかに記載の時計用文字板の製造方法。
【請求項６】
請求項１ないし５のいずれかに記載の方法を用いて製造されたことを特徴とする時計用文字板。
【請求項７】
光透過性を有する材料で構成された基板と、
前記基板上に、所定のパターンで配置された硬化性樹脂の硬化物で構成された硬化部と、
前記硬化部の表面付近に設けられた着色剤粉末とを有し、
前記着色剤粉末は、その表面の少なくとも一部が、前記硬化部により被覆されておらず、露出した状態であることを特徴とする時計用文字板。
【請求項８】
時計用文字板を平面視した際に、前記硬化性樹脂の硬化物、前記着色剤粉末が付与されていない領域の占める面積率が、１５〜３５％である請求項６または７に記載の時計用文字板。
【請求項９】
前記着色剤粉末は、カーボンブラックの粉末である請求項６ないし８のいずれかに記載の時計用文字板。
【請求項１０】
前記着色剤粉末の平均粒径が１０〜５００ｎｍである請求項６ないし９のいずれかに記載の時計用文字板。
【請求項１１】
時計用文字板の前記着色剤粉末が付与された側の面について求められる、ＪＩＳ  Ｚ  ８７２９で規定されるＬ＊ａ＊ｂ＊表示の色度図におけるＬ＊の値が２０．０〜３３．０である請求項６ないし１０のいずれかに記載の時計用文字板。
【請求項１２】
請求項６ないし１１のいずれかに記載の時計用文字板を備えたことを特徴とする時計。
【発明の詳細な説明】
【技術分野】
【０００１】
本発明は、時計用文字板の製造方法、時計用文字板および時計に関する。
【背景技術】
【０００２】
時計は、実用品としての機能が求められるとともに、装飾品としての装飾性（美的外観）が求められる。特に、太陽電池を備えたソーラー時計では、文字板（ソーラー時計用文字板）の下に太陽電池（ソーラーセル）が配置される場合に、文字板について、優れた光透過性等とともに、装飾品としての装飾性（美的外観）が求められる。
具体的には、ソーラー時計用文字板は、光透過性に関して、時計を駆動するのに十分な量の光を、その下部に配置された太陽電池に透過して供するものである一方、装飾品としての装飾性も求められる。
【０００３】
従来、ソーラー時計では、太陽電池に十分な光量の光を入射させるために、太陽電池そのものを文字板として利用したり、太陽電池上に有色の部材（特に濃色の部材）が配されないように文字板の形状を設計してきた。しかしながら、このような時計では、装飾品としての美的外観に劣っており、特に、高級感を持たせることが困難であった。
そこで、プラスチック性の基板上に、接着剤を介して、金属材料で構成され開口部が設けられた金属膜を貼着して得られる文字板が提案されている（例えば、特許文献１参照）。
【０００４】
しかしながら、上記のような方法では、金属膜を基材上に貼着する際に、金属膜にしわが生じ易く、このようなしわの発生を防止するために、慎重に貼着作業を行う必要があり、文字板の生産性は極端に低いものとなる。また、十分慎重に貼着作業を行った場合でも、比較的小さなしわ等は、その発生を十分に防止するのが困難であり、得られる文字板の美的外観を十分に優れたものとするのが困難であった。また、上記のような方法では、比較的高い割合で不良品が発生してしまうため、生産の歩留り、省資源の観点からも好ましくない。上記のような問題は、金属膜が比較的薄いもの（例えば、１０μｍ以下）である場合に、特に顕著になる。また、金属膜が比較的薄いもの（例えば、１０μｍ以下）である場合、貼着作業を行う際に、金属膜が破れ易く、文字板の生産性、生産コスト、省資源の観点から不利であるとともに、破れた金属膜の一部が微粒子として雰囲気中に飛散することがあり、人体の健康に対する懸念もある。
【０００５】
また、その一方で、てかりの抑えられた、落ち着いたマット調の外観（例えば、黒色のマット調の外観）を呈する文字板をソーラー時計に適用することについての要望があるが、上記のような方法では、金属膜を用いるため、光沢感のある外観を呈する文字板しか得られず、マット調の落ち着いた、高級感のある外観を呈する文字板を得ることができなかった。
【０００６】
【特許文献１】特開平１１−３２６５４９号公報（第３頁右欄第３５行目〜第４頁左欄第１１行目参照）
【発明の開示】
【発明が解決しようとする課題】
【０００７】
本発明の目的は、光の透過率に優れるとともに、マット調の落ち着いた、高級感のある外観を呈する時計用文字板を提供すること、前記時計用文字板を製造することができる製造方法を提供すること、また、当該時計用文字板を備えた時計を提供することにある。
【課題を解決するための手段】
【０００８】
このような目的は、下記の本発明により達成される。
本発明の時計用文字板の製造方法は、光透過性を有する材料で構成された基板上に、所定のパターンで、硬化性樹脂を付与する硬化性樹脂付与工程と、
前記硬化性樹脂の表面付近に、着色剤粉末を付与する着色剤粉末付与工程と、
前記着色剤粉末が付与された前記硬化性樹脂を硬化させる樹脂硬化工程とを有することを特徴とする。
これにより、光の透過率に優れるとともに、マット調の落ち着いた、高級感のある外観を呈する時計用文字板の製造方法を提供することができる。
【０００９】
本発明の時計用文字板の製造方法では、前記硬化性樹脂は、光硬化性樹脂であることが好ましい。
これにより、時計用文字板の生産性を特に優れたものとすることができる。また、製造時における、時計用文字板の構成材料の劣化等をより確実に防止することができ、製造される時計用文字板の信頼性を特に優れたものとすることができる。
【００１０】
本発明の時計用文字板の製造方法では、前記樹脂硬化工程において、前記基板の前記着色剤粉末が付与された側の面とは反対の面側から、前記硬化性樹脂を硬化させるためのエネルギー線を照射することが好ましい。
これにより、時計用文字板の生産性を特に優れたものとすることができる。特に、着色剤粉末が、硬化性樹脂の硬化に用いるエネルギー線の吸収率が高いものであっても、照射するエネルギー線を効率よく硬化性樹脂の硬化に利用することができ、エネルギー効率の観点からも有利である。
【００１１】
本発明の時計用文字板の製造方法では、前記着色剤粉末は、ＪＩＳ  Ｚ  ８７２９で規定されるＬ＊ａ＊ｂ＊表示の色度図において、Ｌ＊の値が１５．０〜３５．０であることが好ましい。
これにより、時計用文字板の高級感（美的外観）を特に優れたものとすることができる。
【００１２】
本発明の時計用文字板の製造方法では、前記硬化性樹脂付与工程は、前記硬化性樹脂を、インクジェット法により、前記基板上に、所定のパターンで付与することにより行うものであることが好ましい。
これにより、硬化性樹脂を効率よく、かつ、より確実に所望のパターンで、基板上に付与することができる。また、微細なパターンで、硬化性樹脂を付与することができる。このようなことから、得られる時計用文字板において、より高いレベルで、光透過性と高級感（美的外観）との両立を図ることができる。
【００１３】
本発明の時計用文字板は、本発明の方法を用いて製造されたことを特徴とする。
これにより、光の透過率に優れるとともに、マット調の落ち着いた、高級感のある外観を呈する時計用文字板を提供することができる。
本発明の時計用文字板は、光透過性を有する材料で構成された基板と、
前記基板上に、所定のパターンで配置された硬化性樹脂の硬化物で構成された硬化部と、
前記硬化部の表面付近に設けられた着色剤粉末とを有し、
前記着色剤粉末は、その表面の少なくとも一部が、前記硬化部により被覆されておらず、露出した状態であることを特徴とする。
これにより、光の透過率に優れるとともに、マット調の落ち着いた、高級感のある外観を呈する時計用文字板を提供することができる。
【００１４】
本発明の時計用文字板では、時計用文字板を平面視した際に、前記硬化性樹脂の硬化物、前記着色剤粉末が付与されていない領域の占める面積率が、１５〜３５％であることが好ましい。
これにより、時計用文字板の光の透過率を十分に優れたものとしつつ、より高級感のある外観を得ることができる。
【００１５】
本発明の時計用文字板では、前記着色剤粉末は、カーボンブラックの粉末であることが好ましい。
これにより、カーボンブラックに特有の深い黒色の、高級感に優れた外観を得ることができる。また、着色剤粉末としてカーボンブラックの粉末を用いることにより、硬化性樹脂の硬化物で構成された硬化部と着色剤粉末との密着性を特に優れたものとすることができ、時計用文字板の耐久性、信頼性を特に優れたものとすることができる。
【００１６】
本発明の時計用文字板では、前記着色剤粉末の平均粒径が１０〜５００ｎｍであることが好ましい。
これにより、時計用文字板の高級感（美的外観）を特に優れたものとすることができる。また、硬化性樹脂の硬化物で構成された硬化部と着色剤粉末との密着性を特に優れたものとすることができ、時計用文字板の耐久性、信頼性を特に優れたものとすることができる。
【００１７】
本発明の時計用文字板では、時計用文字板の前記着色剤粉末が付与された側の面について求められる、ＪＩＳ  Ｚ  ８７２９で規定されるＬ＊ａ＊ｂ＊表示の色度図におけるＬ＊の値が２０．０〜３３．０であることが好ましい。
このように、Ｌ＊の値が十分に小さいと、時計用文字板の高級感（美的外観）を特に優れたものとすることができる。また、このように、Ｌ＊の値が十分に小さい時計用文字板においては、従来、光の透過率を十分に高いものとすることができなかった。すなわち、このように、時計用文字板のＬ＊の値が十分に小さいものであると、本発明の効果が特に顕著に発揮される。
本発明の時計では、本発明の時計用文字板を備えたことを特徴とする。
これにより、光の透過率に優れるとともに、マット調の落ち着いた、高級感のある外観を呈する時計用文字板を備えた時計を提供することができる。また、外部からの光を有効に利用することが可能な時計（例えば、ソーラー時計等）を提供することができる。
【発明の効果】
【００１８】
本発明によれば、光の透過率に優れるとともに、マット調の落ち着いた、高級感のある外観を呈する時計用文字板を提供すること、前記時計用文字板を製造することができる製造方法を提供すること、また、当該時計用文字板を備えた時計を提供することができる。
【発明を実施するための最良の形態】
【００１９】
以下、本発明の好適な実施形態について、添付図面を参照しつつ説明する。なお、本明細書で参照する図面は、構成の一部を強調して示したものであり、実際の寸法等を正確に反映したものではない。
＜時計用文字板＞
まず、本発明の時計用文字板の構成について説明する。
【００２０】
図１は、本発明の時計用文字板の好適な実施形態を示す断面図、図２は、基板上に設けられた硬化部のパターン（形状）の一例を説明するための模式的な平面図、図３は、基板上に設けられた硬化部のパターン（形状）の他の一例を説明するための模式的な平面図、図４は、基板上に設けられた硬化部のパターン（形状）の他の一例を説明するための模式的な平面図である。以下の説明では、図１中、上側を「（外光の）入射側」、図１中の下側を「（外光の）出射側」として説明する（後述する図５、図６についても同様）。
【００２１】
図１に示すように、時計用文字板１は、基板２と、基板２上に所定のパターンで配置された硬化性樹脂の硬化物で構成された硬化部３と、硬化部３の表面付近に設けられた着色剤粉末４とを有している。そして、時計用文字板１（基板２）を平面視した際に、硬化部３、着色剤粉末４が付与されていない部位が、光を透過する開口部（窓部）５となっている。
【００２２】
［基板］
基板２は、光透過性を有する材料で構成されたものである。
基板２についての光の透過率は、８０％以上であるのが好ましく、９０％以上であるのがより好ましい。このように、基板２についての光の透過率が十分に高いものであることにより、時計用文字板１全体としての光の透過率を十分に高いものとすることができる。なお、本明細書においては、特に断りのない限り、光の透過率とは、ＪＩＳ  Ｚ  ８９０２で規定されるキセノン白色光を光源として用いた場合についての、光の透過率のことを指す。
【００２３】
基板２を構成する材料としては、例えば、各種プラスチック材料、各種ガラス材料等が挙げられるが、プラスチック材料で構成されたものであるのが好ましい。プラスチック材料は、一般に、成形性（成形の自由度）に優れており、種々の形状の時計用文字板１の製造に好適に適用することができる。また、基板２がプラスチック材料で構成されたものであると、時計用文字板１の製造コスト低減に有利である。また、プラスチック材料は、一般に、光（可視光）の透過性に優れるとともに、電波の透過性にも優れているため、基板２がプラスチック材料で構成されたものであると、時計用文字板１を、後述するような電波時計に好適に適用することができる。以下の説明では、基板２がプラスチック材料で構成された例を、中心に説明する。
【００２４】
基板２を構成するプラスチック材料としては、各種熱可塑性樹脂、各種熱硬化性樹脂等が挙げられ、例えば、ポリカーボネート（ＰＣ）、アクリロニトリル−ブタジエンースチレン共重合体（ＡＢＳ樹脂）、ポリメチルメタクリレート（ＰＭＭＡ）等のアクリル系樹脂、ポリエチレン（ＰＥ）、ポリプロピレン（ＰＰ）等のポリオレフィン系樹脂、ポリエチレンテレフタレート（ＰＥＴ）等のポリエステル系樹脂等、またはこれらを主とする共重合体、ブレンド体、ポリマーアロイ等が挙げられ、これらのうちの１種または２種以上を組み合わせて（例えば、ブレンド樹脂、ポリマーアロイ、積層体等として）用いることができる。特に、基板２は、主として、ポリカーボネートおよび／またはアクリロニトリル−ブタジエン−スチレン共重合体で構成されたものであるのが好ましい。これにより、時計用文字板１全体としての強度を特に優れたものとすることができる。また、基板２の成形の自由度が増す（成形のし易さが向上する）ため、より複雑な形状の時計用文字板１であっても、容易かつ確実に製造することができる。また、基板２がポリカーボネート（ＰＣ）、アクリロニトリル−ブタジエン−スチレン共重合体（ＡＢＳ樹脂）から選択される少なくとも１種を含む材料で構成されたものであると、基板２と被膜との密着性を特に優れたものとすることができる。また、ポリカーボネートは、各種プラスチック材料の中でも比較的安価で、時計用文字板１の生産コストのさらなる低減に寄与することができる。また、ＡＢＳ樹脂は、特に優れた耐薬品性も有しており、時計用文字板１全体としての耐久性をさらに向上されることができる。
なお、基板２は、プラスチック材料以外の成分を含むものであってもよい。このような成分としては、例えば、可塑剤、酸化防止剤、着色剤（各種発色剤、蛍光物質、りん光物質等を含む）、光沢剤、フィラー等が挙げられる。
【００２５】
基板２は、各部位でその組成が実質的に均一な組成を有するものであってもよいし、部位によって組成の異なるものであってもよい。例えば、基板２は、プラスチック材料等の光透過性の材料で構成された基部と、当該基部上であって、後述する製造方法において硬化性樹脂３１が付与されるべき部位（硬化部３が形成されるべき部位）に選択的に設けられた金属材料等の光反射性の材料で構成された反射膜とを有するものであってもよい。基板２がこのような構成を有することにより、例えば、時計用文字板１において、反射膜が外観上直接視認されてしまうのを防止しつつ、開口部５を通過して基板２の内部に進入した光の一部が、基板２の出射側の面付近で光の入射側に反射した場合であっても、当該光を、前記反射膜により、再び基板２の出射側に反射させることができる。その結果、時計用文字板１の美的外観（高級感）を優れたものとしつつ、時計用文字板１全体としての光の透過率を特に高いものとすることができる。
【００２６】
また、基板２の形状、大きさは、特に限定されず、通常、製造すべき時計用文字板１の形状、大きさに基づいて決定される。なお、図示の構成では、基板（基材）２は、平板状をなすものであるが、例えば、湾曲板状等をなすものであってもよい。
基板２の平均厚さは、特に限定されないが、２００〜７００μｍであるのが好ましく、３００〜６００μｍであるのがより好ましい。基板２の平均厚さが前記範囲内の値であると、時計用文字板１をソーラー時計に適用する場合に、時計用文字板１の光透過性を十分に高いものとしつつ、太陽電池の自色が透けて見えるのをより効果的に防止することができ、美的外観（高級感）を特に優れたものとすることができる。
【００２７】
［硬化部］
硬化部３は、基板２上に、所定のパターンで配置されている。すなわち、基板２の表面（入射側の表面）においては、硬化部３が設けられた領域と、硬化部３が設けられていない領域とが混在している。
硬化部３の平均厚さは、特に限定されないが、１．０〜４０μｍであるのが好ましく、２．０〜２０μｍであるのがより好ましい。硬化部３の平均厚さが前記範囲内の値であると、着色剤粉末４との密着性を十分に優れたものとしつつ、開口部５の存在をより目立ちにくいものとすることができ、時計用文字板１の美的外観を特に優れたものとすることができる。
【００２８】
硬化部３は、基板２上に、いかなる形状、いかなるパターンで配置されていてもよい。図２に示す構成では、基板２を平面視した際の硬化部３の形状は、正六角形状であり、これらがハニカム状に配列している。また、硬化部３は、図３に示すように設けられるものであってもよい。すなわち、図３に示す構成では、硬化部３は、基板２を平面視した際に、正方形状をなすものであり、これらが規則的に配列することにより、硬化部３が付与されていない領域（開口部５）が、正方格子状になっている。また、硬化部３は、図４に示すように付与されるものであってもよい。すなわち、図４に示す構成では、基板２を平面視した際に、基板２上の硬化部３が付与されていない領域（開口部５）が、略円形となっており、それ以外の部位に、硬化部３が配されている。また、硬化部３のその他の配置パターンとしては、例えば、略多角形状、スリット状等が挙げられる。
【００２９】
［着色剤粉末］
着色剤粉末４は、基板２の入射側の面側において、硬化部３の表面付近に選択的に設けられており、硬化部３により、強固に固定されている。また、着色剤粉末４は、その表面の少なくとも一部が、硬化部３により被覆されておらず、露出した状態になっている。
このように、時計用文字板１においては、着色剤粉末の表面の少なくとも一部が露出しいるため、時計用文字板１は、着色剤粉末４が本来有している質感等が十分に発揮された優れた美的外観、特に、時計用文字板１は、てかりの抑えられた、マット調の落ち着いた、高級感のある外観を呈するものとなる。また、着色剤粉末４は、硬化部３により、確実に固定されているため、時計用文字板１から着色剤粉末４が脱落してしまうこと等が効果的に防止されている。このため、時計用文字板１は、耐久性、信頼性に優れている。
【００３０】
これに対し、基板の全面が着色剤粉末により被覆されている場合には、時計用文字板全体としての、光の透過率を確保することができない。また、着色剤粉末が樹脂材料（プラスチック材料）により被覆されてしまい、露出していない場合には、着色剤粉末が本来有している質感等が十分に発揮されない。すなわち、着色剤粉末自体は、優れた質感を有していても、樹脂材料（プラスチック材料）で被覆されることにより、樹脂材料（プラスチック材料）が有する光沢により、高級感が損なわれ、安っぽい印象を与えてしまう。
【００３１】
着色剤粉末４は、硬化部３の全面を被覆するように配置されているのが好ましい。
また、着色剤粉末４は、ＪＩＳ  Ｚ  ８７２９で規定されるＬ＊ａ＊ｂ＊表示の色度図において、Ｌ＊の値が１５．０〜３５．０であるものであるのが好ましく、１８．０〜３０．０であるものであるのがより好ましい。このように、着色剤粉末４の明度が比較的低いものであると、時計用文字板１の高級感（美的外観）を特に優れたものとすることができる。
【００３２】
着色剤粉末４は、いかなる色調のものであってもよいが、黒色を呈するものであるのが好ましい。これにより、時計用文字板１の高級感（美的外観）を特に優れたものとすることができる。
着色剤粉末４としては、例えば、各種顔料の粉末、各種染料の粉末等を用いることができるが、顔料の粉末であるのが好ましい。これにより、着色剤粉末４が硬化性樹脂３１に溶解してしまうことを確実に防止することができ、時計用文字板１の美的外観を確実に優れたものとすることができる。また、時計用文字板１の耐久性を特に優れたものとすることができる。また、着色剤粉末４としては、例えば、金属粉末を用いてもよい。これにより、金属材料が有する光沢感を生かしつつも、湿式めっき法、乾式めっき法等により形成した場合には、表現することが困難であった質感の時計用文字板１を得ることができる。すなわち、従来では表現することが困難であった外観の時計用文字板１を提供することができる。
【００３３】
また、顔料の好適な例としては、例えば、カーボンブラック、アセチレンブラック、アイボリーブラック、ボーンブラック、ピーチブラック、ヴァインブラック、ランプブラック、ファーネスブラック、チャコールブラック、鉄黒、マンガンフェライトブラック、コバルトフェライトブラック、銅クロムブラック、銅クロムマンガンブラック等が挙げられる。これらの顔料は、それ自体が、特に優れたマット調の外観を呈するものであり、時計用文字板１に適用された場合において、時計用文字板１の美的外観を特に優れたものとすることができる。
【００３４】
上記のような顔料の中でも、着色剤粉末４は、カーボンブラックの粒子の粒子であるのが好ましい。これにより、カーボンブラックに特有の深い黒色（漆黒）の、高級感に優れた外観を得ることができる。また、着色剤粉末４としてカーボンブラックの粉末を用いることにより、硬化部３（後述する硬化性樹脂３１）と着色剤粉末４との密着性を特に優れたものとすることができ、得られる時計用文字板１の耐久性、信頼性を特に優れたものとすることができる。
【００３５】
本工程で基板２上に付与される着色剤粉末４の平均粒径は、１０〜５００ｎｍであるのが好ましく、２０〜２００ｎｍであるのがより好ましい。着色剤粉末４の平均粒径が前記範囲内の値であると、時計用文字板１の高級感（美的外観）を特に優れたものとすることができる。また、硬化部３（後述する硬化性樹脂３１）と着色剤粉末４との密着性を特に優れたものとすることができ、得られる時計用文字板１の耐久性、信頼性を特に優れたものとすることができる。
【００３６】
［開口部］
上述したように、そして、時計用文字板１（基板２）を平面視した際に、硬化部３、着色剤粉末４が付与されていない部位が、光を透過する開口部（窓部）５となっている。
このような開口部５を有することにより、時計用文字板１は、所定の透過率で光を透過することができる。その結果、例えば、時計用文字板１を後述するようなソーラー時計（太陽電池を備えた時計）に好適に適用することができる。
【００３７】
また、時計用文字板１（基板２）を平面視した際に、開口部５が設けられている領域の占める面積率（開口率）、すなわち、時計用文字板１（基板２）を平面視した際に、硬化性樹脂の硬化物（硬化部３）、着色剤粉末４が付与されていない領域の占める面積率は、１５〜３５％であるのが好ましく、２５〜３５％であるのが好ましい。全開口率が前記範囲内の値であると、光の透過率を十分優れたものとしつつ、時計用文字板１の美的外観（高級感）を特に優れたものとすることができる。これに対し、開口率が前記下限値未満であると、時計用文字板１全体としての光の透過率を十分に優れたものとすることが困難になる。一方、開口率が前記上限値を超えると、硬化部３の厚さ、着色剤粉末４の平均粒径等によっては、時計用文字板１の美的外観を十分に優れたものとすることが困難になる。
【００３８】
また、図中Ｗで表される開口部５の幅（開口部５が略円形である場合には、その直径）は、特に限定されないが、１０〜１５０μｍであるのが好ましく、１５〜１４０μｍであるのがより好ましく、２０〜１３０μｍであるのがさらに好ましい。開口部５の幅Ｗが前記範囲内の値であると、時計用文字板１としての光の透過性を十分に高いものとしつつ、時計用文字板１の美的外観（審美性）を特に優れたものとすることができる。これに対し、開口部５の幅Ｗ１が前記下限値未満であると、硬化部３の厚さ（高さ）や開口部５の占める面積率（開口率）等によっては、時計用文字板１全体としての光の透過率を十分に高めるのが困難になる可能性がある。一方、開口部５の幅Ｗが前記上限値を超えると、硬化部３の厚さ（高さ）や開口部５の占める面積率（開口率）等によっては、時計用文字板１の外観を十分に優れたものとするのが困難になる可能性がある。
【００３９】
また、図中Ｐで表される開口部５のピッチは、７０〜４００μｍであるのが好ましく、８０〜３５０μｍであるのがより好ましく、９０〜３００μｍであるのがさらに好ましい。開口部５のピッチＰが前記範囲内の値であると、時計用文字板１としての光の透過性を十分に高いものとしつつ、時計用文字板の美的外観（審美性）を特に優れたものとすることができる。これに対し、開口部５のピッチＰが前記下限値未満であると、硬化部３の厚さ（高さ）や開口部５の占める面積率（開口率）等によっては、時計用文字板１の外観を十分に優れたものとするのが困難になる可能性がある。一方、開口部５のピッチＰが前記上限値を超えると、硬化部３の厚さ（高さ）や開口部５の占める面積率（開口率）等によっては、時計用文字板１全体としての光の透過率を十分に高めるのが困難になる可能性がある。なお、開口部５のピッチとは、隣接する開口部５−開口部５間の中心間距離のことを指し、隣接する開口部５が複数個ある場合には、最も近接した開口部５との中心間距離のことを指す。
【００４０】
時計用文字板１の硬化部３、着色剤粉末４が付与された面側についての、ＪＩＳ  Ｚ  ８７２９で規定されるＬ＊ａ＊ｂ＊表示の色度図における、Ｌ＊の値は、２０．０〜３３．０であるものであるのが好ましく、２２．０〜２８．０であるものであるのがより好ましい。これにより、時計用文字板１の高級感は特に優れたものとなる。
上述したような時計用文字板１は、いかなる時計に適用されるものであってもよいが、太陽電池を備えたソーラー時計に適用されるものであるのが好ましい。ソーラー時計においては、一般に、文字板（時計用文字板）に優れた光の透過性が求められるとともに、背面側に配された太陽電池による時計全体としての美的外観の低下を防止する機能が求められるが、本発明によれば、これらの要求を同時に満足することができる。すなわち、本発明の時計用文字板は、ソーラー時計に適用した場合に、その効果が顕著に発揮される。
【００４１】
＜時計用文字板の製造方法＞
次に、本発明の時計用文字板の製造方法について説明する。
図５は、本発明の時計用文字板の製造方法の好適な実施形態を示す断面図である。
図５に示すように、本実施形態の時計用文字板の製造方法は、基板２を準備する基板準備工程（１ａ）と、基板２の表面に、所定のパターンで、流動性を有する硬化性樹脂３１を付与する硬化性樹脂付与工程（１ｂ）と、硬化性樹脂３１の表面付近に、着色剤粉末４を付与する着色剤粉末付与工程（１ｃ）と、着色剤粉末４が付与された硬化性樹脂３１を硬化させ硬化部３とする樹脂硬化工程（１ｄ）とを有している。
【００４２】
［基板準備工程］
基板２としては、前述したようなものを用いることができる。
基板２は、圧縮成形、射出成形等、いかなる方法で成形されたものであってもよい。また、基板２の表面に対しては、例えば、鏡面加工、スジ目加工、梨地加工等の表面加工が施されてもよい。これにより、得られる時計用文字板１の質感にバリエーションを持たせることが可能となり、時計用文字板１の美的外観の更なる向上を図ることができる。
【００４３】
また、基板２は、その表面の一部に、親液処理、撥液処理が施されたものであっていてもよい。より具体的には、基板２上の硬化性樹脂３１を付与すべき部位（硬化部３を形成すべき部位）に親液処理を施したり、基板２上の硬化性樹脂３１を付与すべき部位（硬化部３を形成すべき部位）以外の部位に撥液処理を施したりしてもよい。これにより、後に詳述する硬化性樹脂付与工程において、容易かつ確実に、基板２上の所望の部位に、選択的に硬化性樹脂３１を付与することができる。その結果、時計用文字板１において、所望の形状、パターンの硬化部３を、より確実に形成することができる。また、基板２上の硬化性樹脂３１が付与されない部位に撥液処理が施されることにより、得られる時計用文字板１において、汚れ等の付着を防止することができるため、時計用文字板１の信頼性を特に優れたものとすることができる。
また、基板２の表面に対しては、後述する工程に先立ち、各種洗浄処理を施してもよい。これにより、例えば、基板２と硬化性樹脂３１（硬化部３）との密着性を特に優れたものとすることができる。
【００４４】
［硬化性樹脂付与工程］
次に、基板２の表面に、所定のパターンで、流動性を有する硬化性樹脂３１を付与する（１ｂ）。すなわち、基板２の表面において、硬化性樹脂３１が付与された領域と、硬化性樹脂３１が付与されていない領域とが混在するようにする。硬化性樹脂３１を付与するパターンは、形成すべき硬化部３のパターンに応じて決定される。
【００４５】
基板２上に付与される硬化性樹脂３１は、未硬化または半硬化の状態のものである。
硬化性樹脂３１としては、エネルギー線（例えば、熱（熱線）、光（紫外線等の可視光以外の光を含む）、電子線）により硬化する樹脂材料を用いることができ、例えば、熱硬化性樹脂、光硬化性樹脂、電子線硬化性樹脂等を用いることができる。硬化性樹脂３１として光硬化性樹脂を用いた場合、時計用文字板１の生産性を特に優れたものとすることができる。また、製造時における、時計用文字板１の構成材料の劣化等をより確実に防止することができ、製造される時計用文字板１の信頼性を特に優れたものとすることができる。
また、本工程において、基板２上に付与される硬化性樹脂３１は、それ単独で用いられるものであってもよいし、例えば、溶媒に溶解した状態の溶液であってもよい。
【００４６】
基板２に硬化性樹脂３１を付与する方法は、特に限定されないが、例えば、スピンコート、ディッピング、刷毛塗り、噴霧塗装、静電塗装、電着塗装等の塗装や、インクジェット方式による方法（インクジェット法）等が挙げられる。中でも、インクジェット法を用いた場合、硬化性樹脂３１を効率よく、かつ、より確実に所望のパターンで、基板２上に付与することができる。また、微細なパターンで、硬化性樹脂３１を付与することができる。このようなことから、得られる時計用文字板１において、より高いレベルで、光透過性と高級感（美的外観）との両立を図ることができる。インクジェット法としては、例えば、圧電パルスにより圧電素子を振動させ、液滴吐出装置のヘッド部から硬化性樹脂３１を間欠的に吐出する方法や、硬化性樹脂３１中に含まれる気泡の体積変化により液滴吐出装置のヘッド部から硬化性樹脂３１を間欠的に吐出する方法等を用いることができるが、圧電パルスにより圧電素子を振動させ、液滴吐出装置のヘッド部から硬化性樹脂３１を間欠的に吐出する方法が好ましい。これにより、ヘッド部内等において、吐出される硬化性樹脂３１が不本意な変性（硬化）をしてしまうのをより確実に防止することができる。
また、硬化性樹脂３１を、溶媒に溶解した状態の溶液として付与する場合、溶液中に含まれる溶媒は、例えば、以下に述べる着色剤粉末付与工程に先立って除去してもよいし、着色剤粉末付与工程の後に除去してもよい。
【００４７】
［着色剤粉末付与工程］
次に、基板２の硬化性樹脂３１が付与された面側に着色剤粉末４を付与する（１ｃ）。基板２上の硬化性樹脂３１は、未硬化または半硬化の状態のものであり、また、硬化性樹脂３１は、基板２上に所定のパターンで付与されているため、着色剤粉末４は、硬化性樹脂３１に選択的に付着し、それ以外の部位には付着しない。言い換えると、着色剤粉末４は、基板２上に付与された硬化性樹脂３１に対応するパターンで、基板２（硬化性樹脂３１）上に付着する。このとき、着色剤粉末４は、基板２上の少なくとも硬化性樹脂３１が付与された領域の全面を覆うように付与されるものであるのが好ましい。
【００４８】
硬化性樹脂３１が付与された基板２に対する、着色剤粉末４の付与方法としては、例えば、（１）基板２の硬化性樹脂３１が付与された面側に、着色剤粉末４をふりかける方法、（２）基板２の硬化性樹脂３１が付与された面を下面側とし、トレイ等の容器に収納した着色剤粉末４と、硬化性樹脂３１が付与された基板２とを接触させる方法、（３）気流等により吹き上げられた着色剤粉末４を、基板２の硬化性樹脂３１が付与された面に付着させる方法、（４）着色剤粉末４を含む対流中に、硬化性樹脂３１が付与された基板２を置く方法等が挙げられる。
【００４９】
上記（１）の方法では、複雑な装置を必要とせず、簡易に、着色剤粉末４を硬化性樹脂３１に付着させることができる。また、基板２上に付与された硬化性樹脂３１に不本意な変形が生じてしまうのを、より確実に防止することができる。
また、上記（２）の方法では、複雑な装置を必要とせず、簡易に、着色剤粉末４を硬化性樹脂３１に付着させることができる。また、硬化性樹脂３１に付着しなかった着色剤粉末４の回収の処理を省略または簡略化することができ、時計用文字板１の生産性を特に優れたものとすることができる。
【００５０】
また、上記（３）の方法では、均一な大きさの着色剤粉末４を硬化性樹脂に付着させることができ、着色剤粉末４の凝集体が硬化性樹脂３１に付着するのを効果的に防止することができるため、得られる時計用文字板１の美的外観（高級感）を特に優れたものとすることができる。また、このような方法を採用することにより、気流により基板２上の目的の部位以外に着色剤粉末４が付着するのを防止することができる（一旦付着したとしても、気流により容易に除去される）ため、付着した着色剤粉末４を除去する工程を省略または簡略化することができる。
【００５１】
また、上記（４）の方法では、均一な大きさの着色剤粉末４を硬化性樹脂に付着させることができ、着色剤粉末４の凝集体が硬化性樹脂３１に付着するのを効果的に防止することができるため、得られる時計用文字板１の美的外観（高級感）を特に優れたものとすることができる。また、このような方法を採用することにより、対流により基板２上の目的の部位以外に着色剤粉末４が付着するのを防止することができる（一旦付着したとしても、対流により容易に除去される）ため、付着した着色剤粉末４を除去する工程を省略または簡略化することができる。
【００５２】
また、静電的な力等により、基板２上の硬化性樹脂３１以外の部位に着色剤粉末４が付着した場合であっても、完全な固化状態（固形状態）にある基板２そのものに対する着色剤粉末４の密着性は、未硬化または半硬化の状態の硬化性樹脂３１に対する密着性に比べて、非常に低いものである。したがって、所望の部位以外に付着した着色剤粉末４は、容易に除去することができる。このように不本意な部位に付着した着色剤粉末は、例えば、本工程において除去してもよいし、後述する樹脂硬化工程の後に除去してもよい。
【００５３】
［樹脂硬化工程］
次に、硬化性樹脂３１を硬化させ、硬化部３とするとともに、付着している着色剤粉末４を固定する（１ｄ）。これにより、時計用文字板１が得られる。このようにして得られる時計用文字板１においては、着色剤粉末４が樹脂材料により被覆されておらず、露出している。このため、着色剤粉末そのものが本来有しているマット調の落ち着いた、高級感のある外観を発揮させることができる。その結果、時計用文字板１全体としての高級感（美的外観）も優れたものとなる。また、着色剤粉末４は、硬化処理を施す前の硬化性樹脂３１に付与されたものであるため、単に、樹脂材料の表面に接触しているだけでなく、硬化部３に確実に固定させている。このため、時計用文字板１は、耐久性、信頼性にも優れたものとなる。
【００５４】
ところで、マット調の外観を呈する着色剤粉末が、樹脂材料中に分散してなる膜を、基材の表面に被覆することも考えられるが、このような場合、着色剤粉末自体がマット調の外観を呈するものであっても、樹脂材料が有する光沢により、着色剤粉末が本来有しているマット調の外観が損なわれ、全体としての外観は、高級感に劣ったものとなる。また、金属材料等に比べて反射率の低い（明度の低い）着色剤粉末を用いた場合、表面の微小な凹凸が金属材料を用いた場合に比べて目立ってしまう。すなわち、このような構成では、本発明で得られるような高級感にあふれる優れた外観の時計用文字板を得ることはできない。
硬化性樹脂３１の硬化は、硬化性樹脂の種類に応じた方法により行う。例えば、硬化性樹脂３１が熱硬化性樹脂である場合には加熱により行い、硬化性樹脂３１が光硬化性樹脂である場合には、光の照射により行う。
【００５５】
エネルギー線の照射は、いかなる方向から行うものであってもよいが、基板２の硬化性樹脂３１および着色剤粉末４が付与されている面とは反対の面側から行うのが好ましい。これにより、例えば、時計用文字板１の生産性を特に優れたものとすることができる。特に、着色剤粉末４が、硬化性樹脂３１の硬化に用いるエネルギー線の吸収率が高いものであっても、照射するエネルギー線を効率よく硬化性樹脂３１の硬化に利用することができ、エネルギー効率の観点からも有利である。また、全体としての、エネルギー線の照射量を抑制することができるため、エネルギー線の照射による時計用文字板１の構成材料の劣化等を効果的に防止することができ、得られる時計用文字板１の信頼性を特に高いものとすることができる。このような効果は、硬化性樹脂３１の硬化を光の照射（特に、紫外線の照射）により行う場合、すなわち、硬化性樹脂３１が光硬化性樹脂である場合に、（さらには、着色剤粉末４がカーボンブラックの粉末である場合に、）特に顕著なものとなる。
【００５６】
＜時計＞
次に、上述したような本発明の時計用文字板１を備えた本発明の時計について説明する。
本発明の時計は、上述したような本発明の時計用文字板を有するものである。なお、本発明の時計を構成する前記時計用文字板（本発明の時計用文字板）以外の部品としては、公知のものを用いることができるが、以下に、本発明の時計の構成の一例について説明する。
【００５７】
図６は、本発明の時計（腕時計）の好適な実施形態を示す断面図である。
図６に示すように、本実施形態の腕時計（携帯時計）１００は、胴（ケース）１０２と、裏蓋１０３と、ベゼル（縁）１０４と、ガラス板（カバーガラス）１０５とを備えている。また、ケース１０２内には、前述したような時計用文字板１と、太陽電池１１と、ムーブメント１０１とが収納されており、さらに、図示しない針（指針）等が収納されている。
ガラス板１０５は、通常、透明性の高い透明ガラスやサファイア等で構成されている。これにより、時計用文字板１の美的外観を十分に発揮させることができるとともに、太陽電池１１に十分な光量の光を入射させることができる。
【００５８】
ムーブメント１０１は、太陽電池１１の起電力を利用して、指針を駆動する。
図６中では省略しているが、ムーブメント１０１内には、例えば、太陽電池１１の起電力を貯蔵する電気二重層コンデンサー、リチウムイオン二次電池や、時間基準源として水晶振動子や、水晶振動子の発振周波数をもとに時計を駆動する駆動パルスを発生する半導体集積回路や、この駆動パルスを受けて輪列機構を１秒毎に指針を駆動するステップモーターや、ステップモーターの動きを指針に伝達する輪列機構等を備えている。
また、ムーブメント１０１は、図示しない電波受信用のアンテナを備えている。そして、受信した電波を用いて時刻調整等を行う機能を有している。
【００５９】
太陽電池１１は、光エネルギーを電気エネルギーに変換する機能を有する。そして、太陽電池１１で変換された電気エネルギーは、ムーブメントの駆動等に利用される。
太陽電池１１は、例えば、非単結晶シリコン薄膜にｐ型の不純物とｎ型の不純物とが選択的に導入され、さらにｐ型の非単結晶シリコン薄膜とｎ型の非単結晶シリコン薄膜との間に不純物濃度の低いｉ型の非単結晶シリコン薄膜を備えたｐｉｎ構造を有している。
【００６０】
胴１０２には巻真パイプ１０６が嵌入・固定され、この巻真パイプ１０６内にはりゅうず１０７の軸部１０７１が回転可能に挿入されている。
胴１０２とベゼル１０４とは、プラスチックパッキン１０８により固定され、ベゼル１０４とガラス板１０５とはプラスチックパッキン１０９により固定されている。
また、胴１０２に対し裏蓋１０３が嵌合（または螺合）されており、これらの接合部（シール部）１１５には、リング状のゴムパッキン（裏蓋パッキン）１１４が圧縮状態で介挿されている。この構成によりシール部１１５が液密に封止され、防水機能が得られる。
【００６１】
りゅうず１０７の軸部１０７１の途中の外周には溝１０７２が形成され、この溝１０７２内にはリング状のゴムパッキン（りゅうずパッキン）１１３が嵌合されている。ゴムパッキン１１３は巻真パイプ１０６の内周面に密着し、該内周面と溝１０７２の内面との間で圧縮される。この構成により、りゅうず１０７と巻真パイプ１０６との間が液密に封止され防水機能が得られる。なお、りゅうず１０７を回転操作したとき、ゴムパッキン１１３は軸部１０７１と共に回転し、巻真パイプ１０６の内周面に密着しながら周方向に摺動する。
【００６２】
なお、上記の説明では、時計の一例として、腕時計（携帯時計）を挙げて説明したが、本発明は、腕時計以外の携帯時計、置時計、掛け時計等の他の種類の時計にも同様に適用することができる。
また、上記の説明では、時計の一例として、ソーラー時計（特に、ソーラー電波時計）を挙げて説明したが、本発明は、ソーラー時計以外の時計にも同様に適用することができる。
【００６３】
以上、本発明の好適な実施形態について説明したが、本発明は、これらに限定されるものではない。
例えば、本発明の製造方法は、上述した以外の工程を有するものであってもよい。例えば、基板の着色剤粉末が付与された面側や、その反対の面側に、コート層を形成する工程を有していてもよい。これにより、例えば、色調等を調整し、時計用文字板の美的外観をさらに優れたものにしたり、時計用文字板全体としての、耐食性、耐候性、耐水性、耐油性、耐擦傷性、耐摩耗性、耐変色性等の各種特性を向上させたりすることができる。なお、このようなコート層は、例えば、時計用文字板の使用時等において除去されるものであってもよい。
また、本発明の時計用文字板は、上述したような構成を有するものであればよく、上述したような方法により製造されたものに限定されない。
【実施例】
【００６４】
次に、本発明の具体的実施例について説明する。
１．時計用文字板の製造
（実施例１）
以下に示すような方法により、時計用文字板を製造した。
まず、ポリカーボネートを用いて、圧縮成形により、時計用文字板の形状を有する基板を作製し、その後、必要箇所を切削、研磨した。得られた基板は、略円盤状をなし、直径：２７ｍｍ×厚さ：０．５ｍｍであった。基板についての光の透過率は、９９％以上であった。
【００６５】
次に、この基板を洗浄した。基板の洗浄としては、まず、アルカリ浸漬脱脂を３０秒間行い、その後、中和を１０秒間、水洗を１０秒間、純水洗浄を１０秒間行った。
このようにして洗浄を行った基板の表面に、インクジェット法により、未硬化の光硬化性樹脂（紫外線硬化性樹脂）である東洋インク製造（株）製：ＥＤ−Ｏ−ＫＲ２を、所定のパターンで付与した（硬化性樹脂付与工程）。インクジェット法による光硬化性樹脂の付与は、圧電パルスにより圧電素子を振動させ、液滴吐出装置のヘッド部から溶媒に溶解した光硬化性樹脂を間欠的に吐出する方法を用いて行った。また、光硬化性樹脂は、基板を平面視した際に、光硬化性樹脂の形状が、正六角形状であり、これらがハニカム状に配列するように、基板上に付与した（図２参照）。付与された光硬化性樹脂の平均厚さは、８μｍであった。
【００６６】
次に、基板の光硬化性樹脂（未硬化）が付与された面側に、着色剤粉末としてのカーボンブラック粉末を付与した（着色剤粉末付与工程）。光硬化性樹脂が付与された基板に対するカーボンブラック粉末の付与方法としては、基板の光硬化性樹脂が付与された面側に、カーボンブラック粉末をふりかける方法を用いた。このとき、カーボンブラック粉末は、少なくとも光硬化性樹脂の全面が覆われるように付与した。カーボンブラック粉末についての、ＪＩＳ  Ｚ  ８７２９で規定されるＬ＊ａ＊ｂ＊表示の色度図におけるＬ＊の値は、１９．０であった。また、カーボンブラック粉末の平均粒径は、８０ｎｍであった。
【００６７】
次に、基板の光硬化性樹脂、カーボンブラック粉末が付与された面とは反対の面側から、紫外線を照射することにより、光硬化性樹脂を硬化させ、硬化部を形成した（樹脂硬化工程）。光硬化性樹脂の硬化により光硬化性樹脂に付着していたカーボンブラック粉末は、硬化部に強固に固定された。その後、圧縮空気を吹き付けることにより、不要なカーボンブラック粉末を除去し、図１、図２に示すような時計用文字板が得られた。
【００６８】
得られた時計用文字板において、硬化部の平均厚さは、７．０μｍであった。また、図中Ｗで表される開口部の幅は、５０μｍであり、図中Ｐで表される開口部のピッチは、２６０μｍであった。また、時計用文字板（基板）を平面視した際に、開口部が設けられている領域の占める面積率（開口率）は、３５％であった。また、時計用文字板の硬化部、着色剤粉末が付与された面側についての、ＪＩＳ  Ｚ  ８７２９で規定されるＬ＊ａ＊ｂ＊表示の色度図における、Ｌ＊の値は、２６．０であった。
なお、基板、硬化部等の厚さは、ＪＩＳ  Ｈ  ５８２１で規定される顕微鏡断面試験方法に従い測定した。
【００６９】
（実施例２）
着色剤付与工程における、光硬化性樹脂が付与された基板に対するカーボンブラック粉末の付与方法として、基板の光硬化性樹脂が付与された面を下面側とし、トレイに収納したカーボンブラック粉末と、光硬化性樹脂が付与された基板を接触させる方法を用いた以外は、前記実施例１と同様にして時計用文字板を製造した。
【００７０】
（実施例３）
着色剤付与工程における、光硬化性樹脂が付与された基板に対するカーボンブラック粉末の付与方法として、気流により吹き上げられたカーボンブラック粉末を、基板の光硬化性樹脂が付与された面に付着させる方法を用いた以外は、前記実施例１と同様にして時計用文字板を製造した。
（実施例４）
着色剤付与工程における、光硬化性樹脂が付与された基板に対するカーボンブラック粉末の付与方法として、カーボンブラック粉末を含む対流中に、光硬化性樹脂が付与された基板を置く方法を用いた以外は、前記実施例１と同様にして時計用文字板を製造した。
【００７１】
（実施例５〜７）
時計用文字板の製造に用いる基板の構成材料、厚さ、着色剤粉末の平均粒径を表１に示すようにするとともに、硬化部の厚さ、開口部の幅Ｗ、ピッチＰが表１に示したような構成となるように各工程の処理条件を調整した以外は、前記実施例１と同様にして時計用文字板を製造した。
【００７２】
（実施例８〜１０）
時計用文字板の製造に用いる基板の構成材料、厚さ、着色剤粉末の平均粒径を表１に示すようにするとともに、硬化部の厚さ、開口部の幅Ｗ、ピッチＰが表１に示したような構成となるように各工程の処理条件を調整した以外は、前記実施例２と同様にして時計用文字板を製造した。
【００７３】
（実施例１１、１２）
時計用文字板の製造に用いる基板の構成材料、厚さ、着色剤粉末の平均粒径を表１に示すようにするとともに、硬化部の厚さ、開口部の幅Ｗ、ピッチＰが表１に示したような構成となるように各工程の処理条件を調整した以外は、前記実施例３と同様にして時計用文字板を製造した。
（実施例１３、１４）
時計用文字板の製造に用いる基板の構成材料、厚さ、着色剤粉末の平均粒径を表１に示すようにするとともに、硬化部の厚さ、開口部の幅Ｗ、ピッチＰが表１に示したような構成となるように各工程の処理条件を調整した以外は、前記実施例４と同様にして時計用文字板を製造した。
【００７４】
（比較例１）
まず、実施例１と同様にして、洗浄を行った基板を用意した。
次に、この洗浄を行った基板の表面に、インクジェット法により、未硬化の光硬化性樹脂（紫外線硬化性樹脂）である東洋インク製造（株）製：ＥＤ−Ｏ−ＫＲ２と、着色剤粉末としてのカーボンブラック粉末とを含む組成物を、所定のパターンで付与した。インクジェット法による組成物の付与は、圧電パルスにより圧電素子を振動させ、液滴吐出装置のヘッド部から前記組成物を間欠的に吐出する方法を用いて行った。また、組成物の付与パターンは、前記実施例１での光硬化性樹脂の付与パターンと同一となるようにした（図２参照）。
その後、基板の前記組成物が付与された面側から、紫外線を照射することにより、光硬化性樹脂を硬化させて硬化部とし、時計用文字板を得た。
【００７５】
（比較例２）
まず、実施例１と同様にして、洗浄を行った基板を用意した。
次に、この洗浄を行った基板の一方の表面（主面）の全体に、スピンコーターを用いて、未硬化の光硬化性樹脂（紫外線硬化性樹脂）である東洋インク製造（株）製：ＥＤ−Ｏ−ＫＲ２と、着色剤粉末としてのカーボンブラック粉末とを含む組成物を付与した。
その後、基板の前記組成物が付与された面側から、紫外線を照射することにより、光硬化性樹脂を硬化させ、時計用文字板を得た。
【００７６】
（比較例３）
基板の表面に付与する組成物として、前記比較例２で用いた組成物よりも、カーボンブラック粉末の含有率を低くしたものを用いた以外は、前記比較例２と同様にして、時計用文字板を製造した。
（比較例４）
まず、表面が平滑なステンレス鋼製の平板を用意した。
この平板上に、印刷装置を用いてレジスト膜を印刷形成した。
次に、写真露光装置を用いて、平板上のレジスト膜を、所定のパターンで露光し、その後、非硬化部を除去した。
【００７７】
次に、平板上のレジスト膜を除去した部位に、離型剤を塗布し、無電解めっきによりＮｉで構成された第１の金属層を形成した。形成された第１の金属層の厚さは、０．２μｍであった。
次に、電解めっきにより、第１の金属層上に、Ａｇで構成された第２の金属層を形成した。これにより、第１の金属層と第２の金属層とからなる被膜（金属被膜）が得られた。得られた被膜は、前記実施例１の時計用文字板の硬化部が有する開口部と同様のパターンの開口部を有するものであった。また、第１の層の厚さは０．５μｍ、第２の層の厚さは１．５μｍであった。
【００７８】
次に、被膜の開口部に残存するレジスト膜を除去した。
次に、被膜をステンレス鋼製の平板から慎重に剥離し、基板の表面に接着剤を用いて接着することにより、時計用文字板を得た。このとき、被膜の第１の層が基板に対向するようにし、第２の層が外表面側となるようにした。
各実施例および各比較例の時計用文字板の構成を表１にまとめて示す。なお、表１中、ポリカーボネートをＰＣで示し、アクリロニトリル−ブタジエン−スチレン共重合体（ＡＢＳ樹脂）をＡＢＳ、ポリエチレンテレフタレートをＰＥＴ、アクリル系樹脂をＰＭＭＡ、カーボンブラックをＣＢで示した。また、表中、比較例１〜３については、硬化部の平均厚さを示す欄に被膜の平均厚さを示し、着色剤粉末に関する欄に被膜を構成する着色剤粉末の条件を示した。また、比較例４については、硬化部の平均厚さを示す欄に被膜の平均厚さを示し、着色剤粉末に関する欄に被膜を構成する金属材料の条件を示した。また、比較例１〜４については、「時計用文字板の硬化部、着色剤粉末が付与された面側についてのＬ＊」を示す欄に「時計用文字板の被膜が設けられた面側についてのＬ＊」の値を示した。
【００７９】
【表１】
2008275471.tif 000003
【００８０】
２．時計用文字板の外観評価
前記各実施例および各比較例で製造した各時計用文字板について、目視による観察を行い、これらの外観を以下の６段階の基準に従い、評価した。
Ａ：マット調で高級感があり、きわめて優良な外観を呈している。
Ｂ：マット調で高級感があり、優良な外観を呈している。
Ｃ：マット調で高級感があり、良好な外観を呈している。
Ｄ：高級感に劣る。または、美的外観がやや不良である。
Ｅ：美的外観が不良である。
Ｆ：美的外観がきわめて不良である。
【００８１】
３．時計用文字板の光透過率評価
前記各実施例および各比較例で製造した各時計用文字板について、以下のような方法により、光透過率を評価した。
まず、太陽電池と各時計用文字板とを暗室にいれた。その後、太陽電池単体でその受光面に対し、所定距離離間した蛍光灯（光源）からの光を入射させた。この際、太陽電池の発電電流をＡ［ｍＡ］とした。次に、前記太陽電池の受光面の上面に時計用文字板を重ね合わせた状態で、前記と同様に所定距離離間した蛍光灯（光源）からの光を入射させた。この状態での、太陽電池の発電電流をＢ［ｍＡ］とした。そして、（Ｂ／Ａ）×１００で表される時計用文字板の光透過率を算出し、以下の７段階の基準に従い、評価した。時計用文字板の光透過率が大きいほど、時計用文字板の光透過性は優れたものであるといえる。
【００８２】
Ａ：２９％以上。
Ｂ：２３％以上２９％未満。
Ｃ：１４％以上２３％未満。
Ｄ：１０％以上１４％未満。
Ｅ：７％以上１０％未満。
Ｆ：３％以上７％未満。
Ｇ：３％未満。
【００８３】
その後、前記各実施例および各比較例で製造した時計用文字板を用いて、図６に示すような腕時計を製造した。そして、製造された各腕時計を暗室にいれた。その後、時計の文字板側の面（ガラス板側の面）から、所定距離離間した蛍光灯（光源）からの光を入射させた。この際、光の照射強度が次第に大きくなるように照射強度を一定の速度で変化させた。その結果、本発明の時計では、比較的照射強度が小さい場合でもムーブメントが駆動した。これに対し、比較例２の時計では、比較的照射強度が大きい場合でもムーブメントの駆動が確認されなかった。
【００８４】
４．電波透過性評価
前記各実施例および各比較例で製造した各時計用文字板について、以下に示すような方法で電波透過性を評価した。
まず、時計ケースと、電波受信用のアンテナを備えた腕時計用内部モジュール（ムーブメント）とを用意した。
【００８５】
次に、時計ケース内に、腕時計用内部モジュール（ムーブメント）および、時計用文字板を組み込み、この状態での電波の受信感度を測定した。
時計用文字板を組み込まない状態での受信感度を基準とし、時計用文字板を組み込んだ場合における受信感度の低下量（ｄＢ）を以下の４段階の基準に従い、評価した。電波の受信感度の低下が低いものほど、文字板の電波透過性は優れたものであるといえる。
Ａ：感度の低下が認められない（検出限界以下）。
Ｂ：感度の低下が０．７ｄＢ未満で認められる。
Ｃ：感度の低下が０．７ｄＢ以上１．０ｄＢ未満。
Ｄ：感度の低下が１．０ｄＢ以上。
【００８６】
５．耐久性評価
各時計用文字板について、直径４ｍｍの鉄製の棒材を支点とし、時計用文字板の中心を基準に３５°の折り曲げを行った後、時計用文字板の外観を目視により観察し、これらの外観を以下の４段階の基準に従い、評価した。折り曲げは、圧縮／引っ張りの両方向について行った。
Ａ：硬化部、被膜の浮き、剥がれ、着色剤粉末の脱落が全く認められない。
Ｂ：硬化部、被膜の浮き、着色剤粉末の脱落がほとんど認められない。
Ｃ：硬化部、被膜の浮きがはっきりと認められる。
Ｄ：硬化部、被膜のひび割れ、剥離、または、着色剤粉末の脱落がはっきりと認められる。
これらの結果を表２に示す。
【００８７】
【表２】
2008275471.tif 000004
【００８８】
表２から明らかなように、本発明の時計用文字板は、いずれも、着色剤粉末の表面の少なくとも一部が、硬化部により被覆されておらず、露出した状態であり、マット調の落ち着いた、高級感のある優れた外観を有するとともに、光の透過性に優れていた。また、基材に対する硬化部の密着性、硬化部に対する着色剤粉末の密着性に優れ、耐久性に優れたものであった。
【００８９】
特に、着色剤粉末付与工程を、基板の光硬化性樹脂が付与された面側に、着色剤粉末をふりかける方法により行った実施例１、実施例５〜７では、複雑な装置を必要とせず、簡易に、着色剤粉末を光硬化性樹脂に付着させることができた。また、基板上に付与された光硬化性樹脂に不本意な変形が生じてしまうのを、より確実に防止することができた。
また、着色剤粉末付与工程を、基板の光硬化性樹脂が付与された面を下面側とし、トレイに収納した着色剤粉末と、光硬化性樹脂が付与された基板とを接触させる方法により行った実施例２、実施例８〜１０では、複雑な装置を必要とせず、簡易に、着色剤粉末を光硬化性樹脂に付着させることができた。また、光硬化性樹脂に付着しなかった着色剤粉末の回収の処理を簡略化することができ、時計用文字板の生産性を特に優れたものとすることができた。
【００９０】
また、着色剤粉末付与工程を、気流等により吹き上げられた着色剤粉末を、基板の光硬化性樹脂が付与された面に付着させる方法により行った実施例３、実施例１１、１２では、均一な大きさの着色剤粒子を光硬化性樹脂に付着させることができ、着色剤粒子の凝集体が光硬化性樹脂に付着するのを効果的に防止することができ、時計用文字板の美的外観（高級感）を特に優れたものとすることができた。また、気流により基板上の目的の部位以外に着色剤粉末が付着することも効果的に防止することができ、基板上の不要な着色剤粉末を除去する工程を省略することができた。
【００９１】
また、着色剤粉末付与工程を、着色剤粉末を含む対流中に、光硬化性樹脂が付与された基板を置く方法により行った実施例４、実施例１３、１４では、均一な大きさの着色剤粒子を光硬化性樹脂に付着させることができ、着色剤粒子の凝集体が光硬化性樹脂に付着するのを効果的に防止することができ、時計用文字板の美的外観（高級感）を特に優れたものとすることができた。また、気流により基板上の目的の部位以外に着色剤粉末が付着することも効果的に防止することができ、基板上の不要な着色剤粉末を除去する工程を省略することができた。
【００９２】
これに対し、比較例では、満足な結果が得られなかった。すなわち、着色剤粉末を樹脂材料中に分散した組成物を用いて製造された比較例１〜３の時計用文字板では、着色剤粉末の外表面が硬化性樹脂の硬化物により被覆されており、てかりのある安っぽい外観を呈するものであった。また、外観の向上を目的として、基材を、開口部を有さない被膜で被覆した比較例２の時計用文字板では、光の透過率が著しく低いものであった。また、光の透過率を向上させる目的で、比較例２に比べて被膜中の着色剤含有率を低くした比較例３の時計用文字板では、その外観が非常に劣ったものであった。また、基板とは別途作製した被膜（金属被膜）を、基板の表面に接着剤を用いて接着した比較例４の時計用文字板では、被膜の貼着時にしわが発生してしまい、優れた外観が得られなかった。また、比較例４の時計用文字板は、金属光沢を有しており、マット調の落ち着いた、高級感のある外観を有するものではなかった。
また、各実施例および各比較例で得られた時計用文字板を用いて、図６に示すような時計を組み立てた。このようにして得られた各時計について、上記と同様の試験、評価を行ったところ、上記と同様の結果が得られた。
【図面の簡単な説明】
【００９３】
【図１】本発明の時計用文字板の好適な実施形態を示す平面図である。
【図２】基板上に設けられた硬化部のパターン（形状）の一例を説明するための模式的な平面図である。
【図３】基板上に設けられた硬化部のパターン（形状）の他の一例を説明するための模式的な平面図である。
【図４】基板上に設けられた硬化部のパターン（形状）の他の一例を説明するための模式的な平面図である。
【図５】本発明の時計用文字板の製造方法の好適な実施形態を示す断面図である。
【図６】本発明の時計（腕時計）の好適な実施形態を示す部分断面図である。
【符号の説明】
【００９４】
１…時計用文字板  ２…基板（基材）  ３…硬化部  ３１…硬化性樹脂  ４…着色剤粉末  ５…開口部（窓部）  １１…太陽電池  １０１…ムーブメント  １０２…胴（ケース）  １０３…裏蓋  １０４…ベゼル（縁）  １０５…ガラス板（カバーガラス）  １０６…巻真パイプ  １０７…りゅうず  １０７１…軸部  １０７２…溝  １０８…プラスチックパッキン  １０９…プラスチックパッキン  １１３…ゴムパッキン（りゅうずパッキン）  １１４…ゴムパッキン（裏蓋パッキン）  １１５…接合部（シール部）  １００…腕時計（携帯時計）
【図１】
2008275471.tif 000005
【図２】
2008275471.tif 000006
【図３】
2008275471.tif 000007
【図４】
2008275471.tif 000008
【図５】
2008275471.tif 000009
【図６】
2008275471.tif 000010